50~200mmol/Lのセシウムイオンと2~30mmol/Lのナトリウムイオンとを含有する電解液を備えていることを特徴とする鉛蓄電池。前記電解液は、20時間率電流で1.75Vまで放電させたときの硫酸濃度が3.3~14.7質量であるものである請求項1記載の鉛蓄電池。前記電解液は、満充電状態の硫酸濃度が35.1~43.1質量であるものである請求項1又は2記載の鉛蓄電池。前記電解液は、満充電状態の硫酸濃度が35.1~38.6質量であるものである請求項3記載の鉛蓄電池。前記セシウムイオンは、硫酸セシウムに由来するものである請求項1、2、3又は4記載の鉛蓄電池。しかしながら、本発明者らが検討したところ、電解液にナトリウムイオンやカリウムイオンが含有されていると、回生充電受入性能に悪影響が及ぶことが判明した。このため、回生充電受入性能と耐浸透短絡性能とを両立させることは困難であった。そこで本発明は、上記現状に鑑み、回生充電受入性能と耐浸透短絡性能とに共に優れた鉛蓄電池を提供すべく図ったものである。本発明者は、鋭意検討の結果、電解液中のナトリウムイオンの濃度を低く抑えつつ、セシウムイオンを電解液中に含有させることにより、回生充電受入性能と耐浸透短絡性能とをいずれも良好な状態にできることを見出し、本発明を完成させるに至った。すなわち本発明に係る鉛蓄電池は、50~200mmol/Lのセシウムイオンと2~30mmol/Lのナトリウムイオンとを含有する電解液を備えていることを特徴とする。前記電解液としては、20時間率電流で1.75Vまで放電させたときの硫酸濃度が3.3~14.7質量であるもの、又は、満充電状態の硫酸濃度が35.1~43.1質量であるものの方が本発明の効果が顕著にみられる。より好適な満充電状態の硫酸濃度は35.1~38.6質量である。前記セシウムイオンは、硫酸セシウムに由来するものであることが好ましい。本発明は、上述した構成よりなるので、回生充電受入性能に悪影響を及ぼさずに耐浸透短絡性能に優れた鉛蓄電池を提供することができる。以下に、本発明に係る鉛蓄電池の実施形態について説明する。本発明に係る鉛蓄電池は、例えば、二酸化鉛を活物質の主成分とする正極板と、鉛を活物質の主成分とする負極板と、これら極板の間に介在する多孔性又は不織布状のセパレータとからなる極板群を備えた液式又は制御弁式のものであり、当該極板群が希硫酸を主成分とする電解液に浸漬されてなるものである。前記負極板は、Pb-Sb系合金やPb-Ca系合金等からなる格子体を備えたものであり、当該格子体にペースト状の活物質を充填することにより形成される。一方、前記正極板は、ペースト式である場合は、負極板と同様にして形成されるが、クラッド式である場合は、ガラス繊維等からなるチューブと、鉛合金の芯金との間に活物質を充填することにより形成される。これらの各構成部材は、目的用途に応じて適宜公知のものから選択して用いることができる。本発明で用いられる電解液は、50~200mmol/Lのセシウムイオンと2~30mmol/Lのナトリウムイオンとを含有するものである。セシウムイオン濃度が50mmol/L未満であると、充分な耐浸透短絡性能が得られず、セシウムイオン濃度が200mmol/Lを超えると、回生充電受入性能が低下する。また、セシウムイオンを高モル濃度、すなわち多量に含有させるのはコストの面でも好ましくない。また、ナトリウムイオン濃度が30mmol/Lを超えると、回生充電受入性能が低下する一方、ペースト添加材であるリグニンには通常ナトリウムが含まれているので、ナトリウムイオン濃度を2mmol/L未満とすることは、リグニン量を減らすことにつながり、鉛蓄電池の性能が著しく低下することになるので実質的に困難である。本発明で用いられる電解液中のアルカリ金属イオンの含有量が最小となる組み合わせは、ナトリウムイオンの含有量が2mmol/Lであり、セシウムイオンの含有量が50mmol/Lである。すなわち、合計のアルカリ金属イオンの含有量の最小は52mmol/Lである。これに対して、ナトリウムイオンの含有量が30mmol/Lであり、セシウムイオンの含有量が30mmol/Lであるという組み合わせについては、アルカリ金属イオンの合計の含有量が52mmol/Lを越えているにもかかわらず、耐浸透短絡性能が得られなかった。この理由は必ずしも確かではないが、ナトリウムイオンとセシウムイオンとが互いに活量を下げる働きをしているためであると考えられる。また、ナトリウムイオンとセシウムイオンとはいずれもアルカリ金属イオンであるが、回生充電受入性能に及ぼす影響については全く異なっている。このナトリウムイオン及びセシウムイオンの回生充電受入性能に及ぼす影響の相違は、各金属イオンの塩の溶解のギブスエネルギーに相関するものであることが、本発明者らの検討結果より明らかとなった。以下に硫酸塩を例に挙げて説明する。回生充電受入性能に及ぼす影響の大きさは、同じアルカリ金属イオンであっても金属イオン種によって大きく変化し、その依存性は、後述する図2及び図3に示すように、Li>Na>K<Rb<Csであり、しかも広い濃度範囲で成立することが判明した。この依存性は、普遍的な硫酸塩の溶解度の値と同じである図4参照。この硫酸塩の溶解反応は次の一般式1で表すことができる。式1において、Mは任意の金属を示す。溶解度は、溶質が溶媒にそれ以上溶解することのできないときにおける溶質の濃度であり、式1の正反応溶解反応と式1の逆反応生成反応の平衡が成り立っている状態である。アルカリ金属の硫酸塩の種類によって溶解度に差があるということは、アルカリ金属イオンの種類によって平衡が異なるということを示している。溶解生成に関する平衡は、溶解度積Kspとして示される。そして、溶解度積は、溶解のギブスエネルギーΔGdと式2及び3で表される関係がある。式2及び3において、[]は溶液中のイオン濃度、Rは気体の状態定数、Tは温度を示す。硫酸塩の溶解のギブスエネルギーは、金属イオンと硫酸イオンとの間の親和性の強さを示す指標であり、より正に大きいほど、その親和性が高いことを意味する。アルカリ金属の硫酸塩の中では、硫酸カリウムが最も溶解度が低いため溶解のギブスエネルギーが最も正に大きい。つまり、Kが最も硫酸イオンとの親和性が高く、次いでNaが硫酸イオンとの親和性が高い。反対に、アルカリ金属の硫酸塩の中では、硫酸セシウムが最も溶解度が高いため溶解のギブスエネルギーが最も負に大きい。つまり、Csが最も硫酸イオンとの親和性が低い。実験により求めた回生充電受入性能と溶解のギブスエネルギーとの関係を図5に示す。この関係から、負に大きい溶解のギブスエネルギーを持つものは回生充電受入性能が低下せず、正に大きい溶解のギブスエネルギーを持つものは回生充電受入性能が低下する傾向があると分類することができる。すなわち、硫酸イオンとの親和性が高い金属イオンは回生充電受入性能が低下し、親和性が低い金属イオンは、回生充電受入性能が低下しないと分類することができる。希硫酸中において多くの金属電極には硫酸イオンが特異吸着することが知られておりYShingayaandMItoJElectroanalChem467299MNakamuraNIkemiyaAIwasakiYSuzukiandMItoJElectroanalChem566385、鉛電極についても同様に、硫酸イオンが特異吸着しているものと考えられる。この硫酸イオンは周囲のカチオン鉛イオン、プロトン及び水と相互作用しているものと考えられ、金属硫酸塩を添加したときには、その金属イオンとも相互作用するものと考えられる。そして、その相互作用の強さは、金属イオンと硫酸イオンとの間の親和性の違いによって異なると推察される。金属イオンの種類により回生充電受入性能が異なるのは、このことが関係しているものと考えられる。従って、金属イオンと硫酸イオンとの間の親和性の強さが回生充電受入性能に影響を及ぼしているものと考えられる。本発明で用いられる電解液中のセシウムイオンは、硫酸セシウムとして添加されることが好ましい。セシウムイオンを硫酸セシウムとして電解液中に添加することにより、深放電により電解液中の希硫酸に由来する硫酸イオンが枯渇しかけても、硫酸セシウムに由来する硫酸イオンが電解液に導電性を付与するので、電解液の抵抗を低く抑えて充電回復性能の低下を抑制することができる。また、硫酸イオン濃度を高くすることより電解液中への硫酸鉛の溶解を抑制することができるので、浸透短絡を防ぐことができる。鉛蓄電池の電解液の硫酸濃度は放電に伴い低下するが、浸透短絡は、硫酸濃度が極端に低下したときに生じる現象である。硫酸濃度が低下すると、鉛イオンの飽和濃度が高くなり、金属鉛がデンドライト析出しやすくなるためである。このため、放電後の硫酸濃度が高い場合には、鉛イオンの飽和濃度が低く、浸透短絡が発生しにくい。これに対して、20時間率電流で1.75Vまで放電させたときの電解液の硫酸濃度が14.7質量を下回るような場合には浸透短絡が起こりやすく、特に電解液量の少ない制御弁式鉛蓄電池ではこのような深い放電になりやすい。本発明はこのような場合に効果的に浸透短絡を防止することができる。一方、本発明者が調べたところ、20時間率電流で1.75Vまで放電させた場合、硫酸濃度は3.3質量未満にはならなかった。また、回生充電受入性能は満充電時の硫酸濃度が高い方が低く、満充電時の硫酸濃度が43.1質量よりも高いと充分な回生充電受入性能が得られず、35.1~38.6質量の硫酸濃度において特に良好に回生充電受入性能を発現することができる。一方、硫酸濃度が35.1質量未満であると、セシウムイオンを含有させなくとも充分な回生充電受入性能を得ることが可能である。このような回生充電受入性能に優れた本発明に係る鉛蓄電池は、アイドリングストップ車に好適に用いることができる。ここで、アイドリングストップ車とは、短時間のエンジン停止と再始動という一連の制御を、特別な操作を必要とすることなく自動的に行う機構を備えた自動車であり、より具体的には、走行時においては、通常の自動車と同様に、自動車のエンジンの回転に伴って発電するオルタネータの交流電流を整流して、電子機器等の負荷や鉛蓄電池に直流電流を供給する一方で、赤信号等で自動車が停止するとエンジンを自動的に停止オルタネータも発電を停止させ、青信号等で再走行するときには、イグニションキーを動かさなくても、鉛蓄電池からの放電によって自動的にエンジンを再始動させるように構成されたものである。このようなアイドリングストップ車では、上述のとおり回生充電が実施される。鉛蓄電池の回生充電受入性能が優れていればエンジンを駆動力とした発電を減らすことができるため、エンジンの負荷が減り、燃費の向上を図ることができる。このため、アイドリングストップ車用の鉛蓄電池として、本発明に係る鉛蓄電池を用いることによって、燃費の向上を図ることができる。以下に実施例を掲げて本発明を更に詳細に説明するが、本発明はこれら実施例のみに限定されるものではない。<試験1>金属イオン種の相違による回生充電受入性能RCAへの影響1.試験セルRCAの評価には、正極2枚、負極1枚構成の試験セルを用いた。試験セルの詳細を図1に示す。常法に従って化成を行い、試験セルの電解液希硫酸に各アルカリ金属イオンの硫酸塩を添加し、電解液中のアルカリ金属イオン濃度が所定の値となるようにした。なお、参照極には、Pb/PbSO4/5.27MH2SO4を用いた。2.回生充電受入性能実車における回生充電制御を模擬して、次の条件で試験を行った。RCAは以下の条件下で定電流-定電圧充電により評価したときの10秒間に充電される電気量の大小で判断した。aDODの調整:完全充電の状態から120mA0.2CAで0.5h放電DOD10の状態b休止:12hc回生充電最大電流:1.8A3CA充電電圧:2.40V充電時間:10sec温度:25°C3.金属イオンの種類及び濃度アルカリ金属Li、Na、K、Rb、Csの各イオンを電解液中に含有する試験セルの評価を行った。なお、以下では、例えばリチウムイオンを電解液中に含む試験セルをLi添加品等と表記する。各添加品のRCAを評価するために、電解液に添加する金属硫酸塩の濃度を50mmol/Lに揃えて、評価を行った。回生充電電流の経時変化を図2に示し、また、RCAの相対値を図3に示す。Na、K、Rb添加品のRCAは低く、その中でも、K添加品の値が特に低かった。一方、Li、Cs添加品は無添加品の値と同程度であった。アルカリ金属イオンに関してRCAの傾向をまとめると、Li添加品>Na添加品>K添加品<Rb添加品<Cs添加品となる。Na、K、Rb添加品と無添加品との回生充電電流の差は、充電を開始した直後が最も大きく、時間が経過するにつれて、その差は小さくなっている。つまり、この充電受入性能の差異は、数秒間で評価するRCAだからこそ顕在化する現象であり、例えばJIS充電受入性試験のように数10分間単位で評価する充電受入性能にはこのような差異が現れないと考えられる。<試験2>セシウムイオン濃度及びナトリウムイオン濃度の回生充電受入性能及び耐浸透短絡性能への影響常法で作製された正極板2枚、負極板1枚を使用し、また、試験電池は、一般に使用されているPEセパレータ厚み:0.65mmで負極板をU字巻きで包装し、正極板と負極板とを交互に重ねて、圧迫力をかけずに組み立てた構成とした。その後、常法に従って化成を行い、試験セルの電解液希硫酸に各アルカリ金属イオンの硫酸塩を添加し、電解液中のアルカリ金属イオン濃度が所定の値となるようにした。浸透短絡試験は次の条件で行った。放電1:0.1CA×5h温度25°C放電2:2Wランプ30日間放置充電:最大電流1CA、充電電圧2.4V、充電時間10分間温度:25°C耐浸透短絡性能の評価:セパレータ内に短絡痕があるかどうか回生充電受入性試験は次の条件で行った。放電:0.2CA×30min放置:12時間充電:最大電流:3CA制限電圧:2.40V温度:25°C回生充電受入性能の評価:10秒間の充電電気量得られた結果を表1に示した。なお、表1中において、回生充電受入性能は、サンプルNo.1ナトリウムイオン濃度2mmol/L、セシウムイオン濃度0mmol/Lの10秒間の充電電気量を100とする相対値で表し、回生充電受入性能が100以上であるサンプルを合格とした。表1に示すように、電解液中の各金属イオン種の濃度が、セシウムイオンが50~200mmol/Lでナトリウムイオンが2~30mmol/Lである場合においてのみ、回生充電受入性能と耐浸透短絡性能との両方が良好であることが明らかになった。